(57)【要約】【課題】偏光フィルム製造廃液から、容易にかつ効率よくヨウ素及びホウ素を回収することができる偏光フィルム製造廃液からのヨウ素回収方法を提供する。【解決手段】ヨウ素：全ヨウ素量で２〜３５ｇ／リットル、ホウ素：０．２〜８ｇ／リットル、及びカリウム：０．６〜１１ｇ／リットルを含有する偏光フィルム製造廃液のｐＨを７未満に調整した後、電気透析装置１により電気透析してヨウ素をヨウ化カリウムとして分離し、廃液中の全ヨウ素量を０．５ｇ／リットル以下にする。次に、電気透析後の廃液を強塩基性陰イオン交換樹脂６に通液して残留するヨウ素を、この強塩基性陰イオン交換樹脂６に吸着させて、廃液中の全ヨウ素量を０．０１ｇ／リットル以下にする。その後、ヨウ化カリウム及び強塩基性陰イオン交換樹脂６からヨウ素を回収する。【選択図】図１
2008013379.tif 000002
【特許請求の範囲】
【請求項１】
ヨウ素：全ヨウ素量で２〜３５ｇ／リットル、ホウ素：０．２〜８ｇ／リットル及びカリウム：０．６〜１１ｇ／リットルを含有する偏光フィルム製造廃液からヨウ素を回収する方法であって、
前記廃液を、ｐＨが７未満になるように調整した後、電気透析して前記廃液中に含まれるヨウ素とカリウムとをヨウ化カリウムとして分離する工程と、
前記電気透析後の廃液を強塩基性陰イオン交換樹脂に通液して前記廃液に残留するヨウ素を前記強塩基性陰イオン交換樹脂に吸着させる工程と、
前記ヨウ化カリウム及び前記強塩基性陰イオン交換樹脂からヨウ素を回収する工程と、
を有することを特徴とする偏光フィルム製造廃液からのヨウ素回収方法。
【請求項２】
ヨウ素：全ヨウ素量で２〜３５ｇ／リットル、及びホウ素：０．２〜８ｇ／リットルを含有する偏光フィルム製造廃液からヨウ素を回収方法であって、
前記廃液を、ｐＨが２以下になるように調整した後、前記廃液中に含まれるヨウ素を、ヨウ素イオンを吸着させた強塩基性陰イオン交換樹脂に吸着させる工程と、
前記強塩基性陰イオン交換樹脂による吸着処理後の廃液を、更に他の強塩基性イオン交換樹脂に通液して前記廃液中に残留するヨウ素を前記他の強塩基性イオン交換樹脂に吸着させる工程と、
前記強塩基性陰イオン交換樹脂及び前記他の強塩基性イオン交換樹脂からヨウ素を回収する工程と、
を有することを特徴とする偏光フィルム製造廃液からのヨウ素回収方法。
【請求項３】
ヨウ素：全ヨウ素量で２〜３５ｇ／リットル、及びホウ素：０．２〜８ｇ／リットルを含有する偏光フィルム製造廃液からヨウ素を回収方法であって、
前記廃液を、ｐＨが７未満になるように調整した後、強塩基性陰イオン交換樹脂に通液して前記廃液中のヨウ素を前記強塩基性陰イオン交換樹脂に吸着させる工程を有することを特徴とする偏光フィルム製造廃液からのヨウ素回収方法。
【請求項４】
ヨウ素分離後の廃液を、ｐＨが７以上となるように調整した後、ホウ素選択性キレート樹脂に通液して、前記廃液中のホウ素を前記ホウ素選択性キレート樹脂に吸着させる工程と、
前記ホウ素選択性キレート樹脂からホウ素を回収する工程と、
を有することを特徴とする請求項１乃至３のいずれか１項に記載の偏光フィルム製造廃液からのヨウ素回収方法。
【発明の詳細な説明】
【技術分野】
【０００１】
本発明は、偏光フィルムを製造する際に生じる廃液からヨウ素を回収する偏光フィルム製造廃液からのヨウ素回収方法に関し、特に、ヨウ素回収後にホウ素の回収が可能な偏光フィルム製造廃液からのヨウ素回収方法に関する。
【背景技術】
【０００２】
液晶ディスプレイ等に使用される偏光フィルムの製造工程においては、ヨウ素イオン、ホウ酸、カリウムイオン及び水溶性有機物等を含む廃液が生じる。このような偏光フィルム製造廃液は、一般に、凝集法及びろ過法等により、その中に含まれる特定の成分を排水基準で定められている値以下にした後、工業排水として排出するか、又は、濃縮することにより減容化した後、産業廃棄物として処理されている。
【０００３】
しかしながら、近年、排水基準におけるホウ素及びホウ素化合物の基準値が１０ｍｇ／リットルと厳しくなっており、凝集法及びろ過法等の従来の処理方法では、排水中のホウ素濃度を基準値以下にすることは困難である。また、産業廃棄物についても、処理コスト及び環境問題等の点から、排出量削減が望まれている。そこで、従来、電気透析を行って、偏光フィルム製造廃液に含まれる有機物成分とヨウ素及びホウ素等の無機成分とを分離して、その後の濃縮処理を容易にすることにより、廃棄物量削減を図った処理方法が提案されている（特許文献１参照。）図６は特許文献１に記載の偏光フィルム製造廃液の処理方法を模式的に示す図である。図６に示すように、特許文献１に記載の処理方法では、廃液槽１０１に貯留された偏光フィルム製造廃液１０２を、ポンプ１０３によって脱塩液槽１０４に送り、ここからポンプ１０９によって電気透析装置１０５に送る。それと同時に、ポンプ１１０により、濃縮液槽１０６に貯溜された純水を電気透析装置１０５に送り、電気透析を開始する。そして、電気透析装置１０５において分離された有機物成分を含む脱塩液１０７と無機成分を含む濃縮液１０８とは、夫々脱塩液槽１０４及び濃縮液槽１０６に戻された後、再度、電気透析装置１０５に送られる。これを繰り返すことにより、循環処理方式で電気透析を行う。
【０００４】
また、特許文献１には、濃縮液１０８を、更にイオンクロマトグラフィー法又はホウ素選択性イオン交換樹脂処理法等により、ヨウ素を含む液とホウ素を含む液とに分離することにより、これらを偏光フィルム製造溶液として再利用できることが開示されている。しかしながら、特許文献１に記載の技術は、あくまでも減容化による廃棄量削減を目的としたものであり、偏光フィルム製造廃液を濃縮処理しやすくするために有機物成分と無機成分とを分離するための技術である。このため、公知の方法により、分離後の無機成分を更にヨウ素を含む液とホウ素を含む液とに分離可能である旨の記載はあるが、その具体的な工程及び条件についての検討はなされていない。一般に、偏光フィルム製造廃液は、成分及び濃度が異なる複数種の廃液が混合されていることが多く、各成分の濃度も一定ではないため、ヨウ素染色工程及びホウ素架橋工程で使用するヨウ素及びホウ素濃度に調整することは困難であり、更に偏光フィルム製品の品質維持の観点からも、これらをそのまま偏光板製造溶液として再利用することは現実的ではない。
【０００５】
更に、無機物成分を含有する水溶液からホウ素を分離・回収する場合は、一般に、ホウ素選択性イオン交換樹脂が使用されており、従来、ホウ素選択性イオン交換樹脂を使用して排水から吸着除去したホウ素を、ホウ酸として回収することができるホウ素選択性イオン交換樹脂の再生方法が提案されている（特許文献２参照。）。また、弱酸性陽イオン交換樹脂により排水中の陽イオンを吸着除去し、更に、弱塩基性陰イオン交換樹脂により排水中のホウ素以外の陰イオンを除去した後、ＯＨ型に調整した強塩基性陰イオン交換樹脂、又はこの陰イオン交換樹脂とＨ型に調整した強酸性陽イオン交換樹脂とを混合したものにより、排水中のホウ素を吸着除去する方法も提案されている（特許文献３及び４参照。）。
【０００６】
一方、ヨウ素については、従来より種々の廃液からヨウ素を回収する方法が開発されている（例えば、特許文献５及び６参照。）。例えば、特許文献５には、イオン交換樹脂を使用してヨウ化水素酸を含有する水からヨウ素を回収する方法が開示されている。また、本発明者は、特許文献６において、ヨウ素及び／又は無機ヨウ素化合物を含む廃液を酸化又は還元し、それにより生成した遊離ヨウ素分子を、酸性の条件下でヨウ素イオンを吸着させた強塩基性陰イオン交換樹脂に吸着させて、廃液中に含まれる無機塩類及び有機物と分離した後、この強塩基性陰イオン交換樹脂に吸着したヨウ素分子をヨウ化水素酸溶液として溶出させることにより、廃液からヨウ素を回収する方法を提案している。
【０００７】
【特許文献１】特開２００１−３１４８６４号公報
【特許文献２】特公平３−１０３７８号公報
【特許文献３】特許第３７２７２１２号公報
【特許文献４】特開２００５−２９６９５３号公報
【特許文献５】特開平６−６３５４７号公報
【特許文献６】特開平６−１５７００８号公報
【発明の開示】
【発明が解決しようとする課題】
【０００８】
前述したように、従来の方法では、濃度、品質維持及び経済性等の理由から、偏光フィルム製造廃液をそのまま偏光フィルム製造溶液として再利用することは困難である。このため、偏光フィルム製造廃液を再利用する場合は、その中からヨウ素及びホウ素等の再利用可能な成分を個々に分離・回収し、精製して使用することが望ましい。しかしながら、偏光フィルム製造廃液からヨウ素及びホウ素を分離・回収するには、以下に示すような問題点がある。
【０００９】
即ち、特許文献１及び２に記載されているように、排水等からホウ素を分離・回収する場合、一般にホウ素選択性キレート樹脂が使用されるが、このホウ素選択性キレート樹脂には、ヨウ素等のホウ素以外の成分も吸着してしまうため、吸着できるホウ素量が少なくなり、また処理液にヨウ素等の樹脂を劣化させる成分が含まれていると、樹脂の寿命が短くなるという問題点がある。一方、特許文献３及び４に記載の処理方法のように、予め偏光フィルム製造廃液から有機物及びヨウ素等の樹脂を劣化させる成分を除去することにより、樹脂の寿命及びホウ素の回収効率を向上させることはできるが、この方法には、設備及び工程数が多くなるという問題点がある。また、この特許文献３及び４に記載の処理方法は、ホウ素及びヨウ素等の除去対象成分の量が少ない産業用排水を大量に処理するための方法であり、ホウ素及びヨウ素の濃度が高い偏光フィルム製造廃液の処理には不向きである。即ち、これらの方法で偏光フィルム製造廃液を処理すると、大量の樹脂が必要となり処理コストが増加すると共に、頻繁に樹脂を交換しなければならなくなって手間がかかる。
【００１０】
一方、特許文献５及び６に記載されている従来の方法は、いずれもｐＨを酸性側、好ましくはｐＨ３以下としなければならないため、ｐＨ調整用の酸及びヨウ素イオンを酸化するための酸化剤を添加する必要がある。このため、ホウ素選択性キレート樹脂の劣化が早まると共にヨウ素吸着に時間を要し、廃液中の全てのヨウ素を樹脂に吸着させることができずに、処理後の廃液にヨウ素が０．１〜０．２ｇ／リットル程度残留してしまう。これにより、ヨウ素回収後の廃液から更にホウ素を回収することが困難になるという問題点がある。
【００１１】
本発明は、上述した問題点に鑑みて案出されたものであり、偏光フィルム製造廃液から、容易にかつ効率よくヨウ素及びホウ素を回収することができる偏光フィルム製造廃液からのヨウ素回収方法を提供することを目的とする。
【課題を解決するための手段】
【００１２】
本願第１発明に係る偏光フィルム製造廃液からのヨウ素回収方法は、ヨウ素：全ヨウ素量で２〜３５ｇ／リットル、ホウ素：０．２〜８ｇ／リットル及びカリウム：０．６〜１１ｇ／リットルを含有する偏光フィルム製造廃液からヨウ素を回収する方法であって、前記廃液を、ｐＨが７未満になるように調整した後、電気透析して前記廃液中に含まれるヨウ素とカリウムとをヨウ化カリウムとして分離する工程と、前記電気透析後の廃液を強塩基性陰イオン交換樹脂に通液して前記廃液に残留するヨウ素を前記強塩基性陰イオン交換樹脂に吸着させる工程と、前記ヨウ化カリウム及び前記強塩基性陰イオン交換樹脂からヨウ素を回収する工程と、を有することを特徴とする。
【００１３】
本願第２発明に係る偏光フィルム製造廃液からのヨウ素回収方法は、ヨウ素：全ヨウ素量で２〜３５ｇ／リットル、及びホウ素：０．２〜８ｇ／リットルを含有する偏光フィルム製造廃液からヨウ素を回収方法であって、前記廃液を、ｐＨが２以下になるように調整した後、前記廃液中に含まれるヨウ素を、ヨウ素イオンを吸着させた強塩基性陰イオン交換樹脂に吸着させる工程と、前記強塩基性陰イオン交換樹脂による吸着処理後の廃液を、更に他の強塩基性イオン交換樹脂に通液して前記廃液中に残留するヨウ素を前記他の強塩基性イオン交換樹脂に吸着させる工程と、前記強塩基性陰イオン交換樹脂及び前記他の強塩基性イオン交換樹脂からヨウ素を回収する工程と、を有することを特徴とする。
【００１４】
本願第３発明に係る偏光フィルム製造廃液からのヨウ素回収方法は、ヨウ素：全ヨウ素量で２〜３５ｇ／リットル、及びホウ素：０．２〜８ｇ／リットルを含有する偏光フィルム製造廃液からヨウ素を回収方法であって、前記廃液を、ｐＨが７未満になるように調整した後、強塩基性陰イオン交換樹脂に通液して前記廃液中のヨウ素を前記強塩基性陰イオン交換樹脂に吸着させる工程を有することを特徴とする。
【００１５】
前述した本願第１〜第３発明のヨウ素回収方法においては、更に、ヨウ素分離後の廃液を、ｐＨが７以上となるように調整した後、ホウ素選択性キレート樹脂に通液して、前記廃液中のホウ素を前記ホウ素選択性キレート樹脂に吸着させる工程と、前記ホウ素選択性キレート樹脂からホウ素を回収する工程と、を有していてもよい。
【発明の効果】
【００１６】
本発明によれば、電気透析及び陰イオン交換樹脂による吸着処理、ヨウ素を吸着させた強塩基性陰イオン交換樹脂と他のイオン交換樹脂による２段階の吸着処理、又は、強塩基性陰イオン交換樹脂単独での吸着処理を行うと共に、各工程における廃液のｐＨを最適化しているため、偏光フィルム製造廃液から、容易にかつ効率よくヨウ素を回収することができる。また、ヨウ素分離後の廃液中にはヨウ素が含まれていないため、ホウ素選択性キレート樹脂を劣化させることなく、ホウ素を容易にかつ効率よく回収することができる。
【発明を実施するための最良の形態】
【００１７】
以下、本発明の実施形態に係る偏光フィルム製造廃液からのヨウ素回収方法について、添付の図面を参照して詳細に説明する。先ず、本発明の第１の実施形態に係るヨウ素回収方法について説明する。本実施形態において処理対象とする偏光フィルム製造廃液は、ｐＨが３〜１０で、ヨウ素を全ヨウ素量で２〜３５ｇ／リットル、ホウ素を０．２〜８ｇ／リットル、カリウムを０．６〜１１ｇ／リットル含有する水溶液であり、更に、亜鉛を１．５ｇ／リットル以下及び／又は水溶性有機化合物をＴＯＣ（Totalorganic carbon：全有機炭素）換算で１ｇ／リットル以下含有している場合がある。また、このような偏光フィルム製造廃液のＯＲＰ（Oxidation Reduction Potential：酸化還元電位）は例えば１００〜３５０ｍｖである。
【００１８】
図１は本実施形態のヨウ素回収方法を模式的に示す図である。また、図２は横軸にｐＨをとり、縦軸に非解離ホウ酸（Ｈ３ＢＯ３）の濃度をとって、溶液のｐＨとホウ素の存在形態との関係を示すグラフ図である。図１に示すように、本実施形態のヨウ素回収方法においては、先ず、処理対象の偏光フィルム製造廃液を電気透析装置１に導入する。本実施形態において使用する電気透析装置１は、例えば、陽極（＋）２と陰極（−）３との間に、カチオン交換膜４ｋとアニオン交換膜４ａとが交互に配置されており、これらカチオン交換膜４ｋ及びアニオン交換膜４ａにより複数のセルが構成されているものである。この電気透析装置１の陽極２と陰極３との間に直流電流を印加した状態で、中央のセル５ａに廃液を導入すると、廃液中のヨウ素イオン（Ｉ−）及びカリウムイオン（Ｋ＋）が夫々陽極側及び陰極側に移動し、中央のセル５ａの両側のセル５ｂ，５ｃにおいてヨウ化カリウム（ＫＩ）が生成する。そして、ＫＩを５０〜１５０ｇ／リットル程度含む水溶液が、電気透析装置１から排出される。
【００１９】
ここで、図２に示すように、溶液のｐＨが７未満の条件では、ホウ酸の大部分が解離せずにホウ酸分子として存在している。このため、本実施形態のヨウ素回収方法においては、電気透析装置１に投入する廃液のｐＨは７未満とする。これにより、ホウ酸の解離を抑制することができるため、電気透析を行ってもホウ酸は移動せず、そのままの状態で排出され、廃液中のホウ素量を変化させずに、ヨウ素量を０．５ｇ／リットル以下まで低減することができる。一方、廃液のｐＨが７以上の場合は、ホウ酸が解離してホウ酸イオンの量が多くなるため、電気透析時にホウ酸イオンがヨウ素濃縮液に混入し、電気透析装置１から排出される廃液中のホウ素量が低下してしまう。なお、廃液が酸性の場合、遊離ヨウ素が生成し、イオン交換膜が劣化して電気透析の効率が低下することがある。よって、廃液のｐＨは３以上とすることが好ましい。これにより、ヨウ素イオンの空気酸化による遊離ヨウ素の生成も抑制することができる。
【００２０】
次に、電気透析装置１から排出された廃液を強塩基性イオン交換樹脂６に通し、この強塩基性陰イオン交換樹脂６にヨウ素イオンを吸着させることにより、廃液中のヨウ素量を１ｍｇ／リットル以下に低減する。このとき、廃液がアルカリ性であると、ホウ酸が解離してホウ酸イオンとなり、強塩基性陰イオン交換樹脂６に吸着してしまう。よって、強塩基性陰イオン交換樹脂６に通水する際の廃液のｐＨは、前述した電気透析と同様に７未満とし、廃液のｐＨがこの範囲から外れている場合は、公知の方法により適宜調節する。なお、廃液のｐＨの好ましい範囲は３以上７未満である。
【００２１】
次に、強塩基性陰イオン交換樹脂６を通過した廃液を、例えば水酸化ナトリウムを添加する等の公知の方法により、そのｐＨが７以上となるように調節した後、ホウ素選択性キレート樹脂７に通す。これにより、廃液中のホウ素を回収することができる。このとき、廃液のｐＨが７未満であると、廃液中のホウ酸イオン量が少なくなり、ホウ素の回収効率が低下する。よって、ホウ素選択性キレート樹脂７に通水する廃液のｐＨは７以上とする。
【００２２】
その後、公知の方法により、電気透析装置１から排出されたＫＩ水溶液及び陰イオン交換樹脂６からヨウ素を回収し、ホウ素選択性キレート樹脂７からホウ素を回収する。一方、ホウ素選択性キレート樹脂７を通過した廃液については、凝集沈殿法等によりＺｎ等の重金属類を除去すると共に、活性汚泥法等により水溶性有機物を除去して、これらの含有量を排水基準値以下にする。そして、ｐＨを５．８〜８．６に調節した後、放流する。
【００２３】
上述の如く、本実施形態のヨウ素回収方法においては、電気透析及び強塩基性陰イオン交換樹脂により、偏光フィルム製造廃液中のヨウ素を分離し、廃液中のヨウ素量を０．０１ｇ／リットル以下に低減した後、ホウ素選択性キレート樹脂７によりホウ素を分離し、更に各工程における廃液のｐＨを最適化しているため、偏光フィルム製造廃液から、ヨウ素及びホウ素を、短時間で、効率よく回収することができる。また、本実施形態のヨウ素回収方法においては、電気透析装置１によって、廃液中のヨウ素量を０．５ｇ／リットル以下に低減しているため、その後に使用する強塩基性イオン交換樹脂６の量（充填量）を従来に比べて少なくすることができる。更に、本実施形態のヨウ素回収方法においては、電気透析による分離又は樹脂への吸着によって廃液からヨウ素及びホウ素を分離しているため、他の成分の混入がなく、容易に再利用することができる。
【００２４】
次に、本発明の第２の実施形態に係るヨウ素回収方法について説明する。本実施形態において処理される偏光フィルム製造廃液は、ヨウ素を全ヨウ素量で２〜３５ｇ／リットル、ホウ素を０．２〜８ｇ／リットル含有する水溶液であり、更に、カリウムを０．６〜１１ｇ／リットル、亜鉛を１．５ｇ／リットル以下及び／又は水溶性有機化合物をＴＯＣ換算で１ｇ／リットル以下を含有している場合がある。また、この偏光フィルム製造廃液は、ｐＨが例えば３〜１０、ＯＲＰが例えば１００〜３５０ｍｖである。
【００２５】
図３は本実施形態のヨウ素回収方法を模式的に示す図である。図３に示すように、本実施形態のヨウ素回収方法においては、先ず、ヨウ素イオンで飽和している強塩基性陰イオン交換樹脂１２を充填した槽１１内に、偏光フィルム製造廃液を投入し、これらを攪拌機１５で攪拌しながら硫酸又は塩酸等の酸を添加してｐＨが２以下になるように調整する。引き続き、攪拌を続けながら、塩素ガス、次亜塩素酸ナトリウム（ＮａＣｌＯ）又は過酸化水素等の酸化剤を添加して、廃液中のヨウ素イオンをヨウ素分子（Ｉ２）とし、更に、このＩ２をポリヨウ素分子（Ｉ３−，Ｉ５−）として、ヨウ素イオンで飽和している強塩基性イオン交換樹脂１２に吸着させる。その後、強塩基性陰イオン交換樹脂１２と廃液とを分離する。
【００２６】
次に、強塩基性陰イオン交換樹脂１２から分離された廃液をヨウ素イオンで飽和していない通常の強塩基性イオン交換樹脂１３に通し、この強塩基性イオン交換樹脂１３に、廃液中に含まれる未吸着のＩ２、ｐＨ調整用の酸及び酸化剤に由来する硫酸イオン等の陰イオンを吸着させ、廃液中の全ヨウ素量を０．０１ｇ／リットル以下にする。
【００２７】
次に、強塩基性陰イオン交換樹脂１３を通過した廃液を、例えば水酸化ナトリウムの添加等の公知の方法により、そのｐＨが７以上となるように調節した後、ホウ素選択性キレート樹脂１４に通し、廃液中のホウ素を吸着させる。このとき、ホウ素選択キレート樹脂１４に導入する廃液のｐＨを７以上とする理由は、前述の第１の実施形態と同様である。
【００２８】
その後、強塩基性陰イオン交換樹脂１２及び強塩基性イオン交換樹脂１３に吸着したヨウ素（Ｉ２，Ｉ３−，Ｉ５−）、並びに、ホウ素選択性キレート樹脂１４に吸着したホウ素は回収して再利用する。具体的には、強塩基性陰イオン交換樹脂１２にＮａ２ＳＯ３又はＮａＨＳＯ３等の還元剤の水溶液を通すことにより、強塩基性陰イオン交換樹脂１２に吸着したヨウ素を、ヨウ素イオンとして回収する。また、強塩基性イオン交換樹脂１３にＮａＯＨ水溶液を通すことにより、強塩基性陰イオン交換樹脂１３に吸着したヨウ素を、ヨウ素イオンとして回収する。更に、ホウ素選択性キレート樹脂１４にＨ２ＳＯ４水溶液を通液することにより、ホウ素選択性キレート樹脂１４に吸着したホウ素を回収する。一方、ホウ素選択性キレート樹脂１４を通過した廃液については、凝集沈殿法及び活性汚泥法等の処理を行って、Ｚｎ等の重金属類及び水溶性有機物等の値を排水基準値以下にし、更にｐＨを所定の範囲内に調整した後、放流する。
【００２９】
上述の如く、本実施形態のヨウ素回収方法においては、ヨウ素イオンで飽和している強塩基性陰イオン交換樹脂１２により偏光フィルム製造廃液中のヨウ素イオンをポリヨウ素分子として分離した後、更にヨウ素イオンで飽和していない通常の強塩基性イオン交換樹脂１３により廃液中の未吸着のＩ２を分離しているため、ヨウ素イオンで飽和している強塩基性陰イオン交換樹脂１２でヨウ素イオンのみを吸着させる場合よりも、使用するイオン交換樹脂の量を１／５〜１／３に低減することができると共に、ヨウ素の回収効率を向上させることができる。また、本実施形態のヨウ素回収方法においては、強塩基性陰イオン交換樹脂１２及び強塩基性イオン交換樹脂１３を通すことにより、廃液中のヨウ素量を０．０１ｇ／リットル以下に低減した後、ホウ素選択性キレート樹脂１４によりホウ素を分離しているため、ホウ素選択性キレート樹脂１４を劣化させずに、効率よくホウ素を回収することができる。更に、本実施形態のヨウ素回収方法においては、樹脂への吸着によって廃液からヨウ素及びホウ素を分離しているため、他の成分の混入がなく、回収物を容易に再利用することができる。
【００３０】
次に、本発明の第３の実施形態に係るヨウ素回収方法について説明する。本実施形態において処理対象とする偏光フィルム製造廃液は、前述の第２の実施形態と同様に、ヨウ素を全ヨウ素量で２〜３５ｇ／リットル、ホウ素を０．２〜８ｇ／リットル含有する水溶液であり、更に、カリウムを０．６〜１１ｇ／リットル、亜鉛を１．５ｇ／リットル以下及び／又は水溶性有機化合物をＴＯＣ換算で１ｇ／リットル以下を含有している場合がある。また、この偏光フィルム製造廃液は、ｐＨが例えば３〜１０、ＯＲＰが例えば１００〜３５０ｍｖである。
【００３１】
図４は本実施形態のヨウ素回収方法を模式的に示す図である。図４に示すように、本実施形態のヨウ素回収方法においては、先ず、公知の方法によりｐＨを７未満に調整した偏光フィルム製造廃液を、強塩基性陰イオン交換樹脂２１に通し、この強塩基性陰イオン交換樹脂２１にヨウ素イオンを吸着させる。このとき、廃液のｐＨを７未満にしているため、廃液中のホウ酸の解離が抑制され、強塩基性陰イオン交換樹脂２１通過前後でのホウ素量の低下を防止することができる。
【００３２】
次に、強塩基性陰イオン交換樹脂２１を通過した廃液を、例えば水酸化ナトリウムの添加等の公知の方法により、そのｐＨが７以上となるように調節した後、ホウ素選択性キレート樹脂２２に通す。これにより、廃液中のホウ素を回収することができる。ここで、ホウ素選択キレート樹脂２２に導入する廃液をｐＨを７以上とする理由は、前述の第１及び第２の実施形態と同様である。
【００３３】
そして、強塩基性陰イオン交換樹脂２１に吸着したヨウ素、及びホウ素選択性キレート樹脂２２に吸着したホウ素は、夫々回収して再利用する。一方、ホウ素選択性キレート樹脂７を通過した廃液は、凝集沈殿法及び活性汚泥法等の処理を行い、Ｚｎ等の重金属類及び水溶性有機物等のホウ素以外の成分の含有量も排水基準値以下にし、更にｐＨを所定の範囲内に調整した後、放流する。
【００３４】
上述の如く、本実施形態のヨウ素回収方法においては、偏光フィルム製造廃液を強塩基性陰イオン交換樹脂２１に通し、その中に含まれるヨウ素イオンのみを樹脂に吸着させているため、短時間で廃液中のヨウ素を分離することができる。また、本実施形態のヨウ素回収方法においては、樹脂に吸着させることにより、廃液からヨウ素及びホウ素を分離しているため、回収したヨウ素及びホウ素には他の成分の混入がなく、容易に再利用することができる。更に、本実施形態のヨウ素回収方法においては、従来使用されていたｐＨ調整用の酸及び酸化剤等の薬品類が不要となるため、これら薬品類に由来する硫酸イオン等の陰イオンの処理を省略することができる。
【００３５】
次に、本発明の第４の実施形態に係るヨウ素回収方法について説明する。本実施形態において処理対象とする偏光フィルム製造廃液は、前述の第２の実施形態と同様に、ヨウ素を全ヨウ素量で２〜３５ｇ／リットル、ホウ素を０．２〜８ｇ／リットル含有する水溶液であり、更に、カリウムを０．６〜１１ｇ／リットル、亜鉛を１．５ｇ／リットル以下及び／又は水溶性有機化合物をＴＯＣ換算で１ｇ／リットル以下を含有している場合がある。また、この偏光フィルム製造廃液は、ｐＨが例えば３〜１０、ＯＲＰが例えば１００〜３５０ｍｖである。
【００３６】
図５は本実施形態のヨウ素回収方法を模式的に示す図である。図５に示すように、本実施形態のヨウ素回収方法においては、先ず、偏光フィルム製造廃液３２を槽３１に投入し、攪拌機３５で攪拌しながら硫酸又は塩酸等の酸を添加し、ｐＨを２以下に調整する。引き続き、攪拌を続けながら、偏光フィルム製造廃液３２に所定の濃度の次亜塩素酸ナトリウム水溶液を添加する。これにより、偏光フィルム製造廃液３２中のヨウ素が結晶化して析出し、槽３１の底に沈降する。その後、ろ過機３４によって、ヨウ素結晶３３と上澄み液とに分離する。そして、ヨウ素結晶３３は水で洗浄し、更に亜硫酸ナトリウム等の還元剤水溶液に溶解させた後、公知の方法で精製して再利用する。一方、上澄み液及びヨウ素結晶３３の洗浄液は、強塩基性陰イオン交換樹脂３６に通液して、残留しているヨウ素イオンを吸着させ、廃液（上澄み液及び洗浄液）中の全ヨウ素量を０．０１ｇ／リットル以下にする。
【００３７】
次に、強塩基性陰イオン交換樹脂３６を通過した廃液（上澄み液及び洗浄液）を、例えば水酸化ナトリウムの添加等の公知の方法により、そのｐＨが７以上となるように調節した後、ホウ素選択性キレート樹脂３７に通す。これにより、廃液（上澄み液及び洗浄液）中のホウ素を回収することができる。ここで、ホウ素選択キレート樹脂３７に導入する廃液をｐＨを７以上とする理由は、前述のした第１〜第３の実施形態と同様である。
【００３８】
そして、強塩基性陰イオン交換樹脂３６に吸着したヨウ素、及びホウ素選択性キレート樹脂３７に吸着したホウ素は、夫々回収して再利用する。一方、ホウ素選択性キレート樹脂３７を通過した廃液は、凝集沈殿法及び活性汚泥法等の処理を行い、Ｚｎ等の重金属類及び水溶性有機物等のホウ素以外の成分の含有量も排水基準値以下にし、更にｐＨを所定の範囲内に調整した後、放流する。
【００３９】
上述の如く、本実施形態のヨウ素回収方法においては、偏光フィルム製造廃液中のヨウ素を析出させて回収し、その上澄み液及び洗浄液を強塩基性陰イオン交換樹脂に通液して、これらに残留しているヨウ素を樹脂に吸着させているため、強塩基性使用するイオン交換樹脂の量を大幅に低減することができると共に、ヨウ素の回収効率を向上させることができる。また、本実施形態のヨウ素回収方法においては、廃液中のヨウ素量を０．０１ｇ／リットル以下に低減した後で、ホウ素選択性キレート樹脂３７に通液しているため、ホウ素選択性キレート樹脂３７を劣化させずに、効率よくホウ素を回収することができる。
【実施例１】
【００４０】
以下、本発明の効果について、実施例及び比較例を挙げて具体的に説明する。なお、本発明の形態はこれらに限定されるものではない。先ず、本発明の実施例１について説明する。本実施例においては、先ず、全ヨウ素量が１６ｇ／リットル、ホウ素量が５．４ｇ／リットル、カリウム量が４．９ｇ／リットルで、ｐＨが５．２の偏光フィルム製造廃液５リットルを、電気透析装置（株式会社アストム製  アシライザーＳ３型）により、透析液として水１リットルを使用し、１０Ｖの定電圧で１．５時間透析を行った。なお、この電気透析装置における膜面積は０．０５５ｍ２である。陰イオン交換幕にはＡ−１９２、陽イオン交換幕にはＫ５０１−ＳＢを使用した。その結果、電気透析後の廃液は、ヨウ素量が０．４ｇ／リットル、ホウ素量が５．２ｇ／リットルであった。また、電気透析装置から排出されたＫＩ水溶液は、ヨウ素量が７４ｇ／リットル、ホウ素量が０．７ｇ／リットルであった。
【００４１】
次に、カラム内径が２０ｍｍ、長さが３００ｍｍのクロマト管に強塩基性陰イオン交換樹脂を２０ｍｌ充填し、流速０．１５リットル／分で電気透析後の廃液を通液した。その際、強塩基性陰イオン交換樹脂（スチレン・ジビニルベンゼン共重合体に結合した第４アンモニウム塩）としては、三菱化学社製  ダイヤイオン  ＮＳＡ１００を使用した。その結果、通液は３３分間で終了し、通液後のヨウ素イオン濃度は０．０１ｇ／リットル以下であった。次に、０．１ｍｏｌ／リットルの水酸化ナトリウム水溶液により、強塩基性陰イオン交換樹脂通過後の廃液のｐＨを８に調整した後、ホウ素選択性キレート樹脂に通液した。以上の処理によるヨウ素回収率は９９．５％、ホウ素回収率は９９．８％であった。
【実施例２】
【００４２】
次に、本発明の実施例２について説明する。本実施例においては、先ず、ビーカーに、全ヨウ素量が１６ｇ／リットル、ホウ素量が５．４ｇ／リットル、ｐＨが５．２の偏光フィルム製造廃液１０リットルを入れた後、ヨウ素イオンで飽和した強塩基性陰イオン交換樹脂２５０ｍｌを添加した。その後、攪拌機で攪拌しながら硫酸を添加し、ｐＨが２になるように調整した。その後、１２質量％の次亜塩素酸ナトリウム水溶液３３０ｍｌを４時間かけて添加し、ヨウ素イオンを遊離のヨウ素分子にして、イオン交換樹脂に吸着させた。その際、強塩基性陰イオン交換樹脂としては、三菱化学社製  ダイヤイオン  ＮＳＡ１００を使用した。その結果、吸着終了後の廃液のヨウ素量は０．１ｇ／リットル、ホウ素量は５．４ｇ／リットル、ヨウ素吸着率は９９．４％であった。次に、内径が２０ｍｍで、長さが３００ｍｍのクロマト管に、ヨウ素イオンが飽和していない強塩基性陰陰イオン交換樹脂（三菱化学社製  ダイヤイオン  ＮＳＡ１００）を４０ｍｌ充填し、ヨウ素吸着後の廃液を流速０．１５リットル／分で通液した。その結果、通液は７０分間で終了し、通液後のヨウ素イオン濃度は０．０１ｇ／リットル以下であった。
【００４３】
次に、ヨウ素を吸着した樹脂を廃液から分離して２Ｌビーカーに移し、３５質量％のＮａＨＳＯ３溶液２００ｍｌ及び水１６００ｍｌを加えて３時間攪拌した。その結果、３時間攪拌後の溶液中のヨウ素量は、８８ｇ／リットル、ホウ素量は０．０１ｇ／リットル以下であり、脱着率は９９．６％であった。一方、０．１ｍｏｌ／リットルの水酸化ナトリウム水溶液により、強塩基性陰イオン交換樹脂での吸着処理後の廃液のｐＨを８に調整した後、ホウ素選択性キレート樹脂に通液した。以上の処理によるヨウ素回収率は９９．９％、ホウ素回収率は９９．８％であった。
【実施例３】
【００４４】
次に、本発明の実施例３について説明する。本実施例においては、先ず、カラム内径が５０ミリ、高さが７００ミリのクロマト管に、強塩基性イオン交換樹脂１リットルを充填し、全ヨウ素量が１６ｇ／リットル、ホウ素量が５．４ｇ／リットル、ｐＨが５．２の偏光フィルム製造廃液を、流速０．１５リットル／分で通液した。その際、強塩基性陰イオン交換樹脂としては、三菱化学社製  ダイヤイオン  ＮＳＡ１００を使用した。その結果、通液開始から６０分後にカラム出口で採取した液中のヨウ素量は０．０１ｇ／リットル以下、ホウ素量は５．４ｇ／リットルであった。また、通液開始から９０分後にカラム出口で採取した液中のヨウ素量は１６ｇ／リットル以下、ホウ素量は５．４ｇ／リットルであった。
【００４５】
次に、ヨウ素イオンを吸着させたイオン交換樹脂に、１ｍｏｌ／リットルＮａＣｌ溶液を流速１ｍｌ／分で通液し、樹脂からヨウ素イオンを脱着させた。その結果、通液開始から２４時間後のヨウ素イオン脱着率は９４％であった。一方、０．１ｍｏｌ／リットルの水酸化ナトリウム水溶液により、強塩基性陰イオン交換樹脂での吸着処理後の廃液のｐＨを８に調整した後、ホウ素選択性キレート樹脂に通液した。以上の処理によるヨウ素回収率は９９．９％、ホウ素回収率は９９．８％であった。
【実施例４】
【００４６】
次に、本発明の実施例４について説明する。本実施例においては、先ず、ビーカーに、全ヨウ素量が１６ｇ／リットル、ホウ素量が５．４ｇ／リットル、ｐＨが５．２の偏光フィルム製造廃液１０リットルを入れた後、攪拌機で攪拌しながら硫酸を添加し、ｐＨが２になるように調整した。その後、１２質量％の次亜塩素酸ナトリウム水溶液４４２ｍｌを添加して、廃液中のヨウ素をヨウ素結晶として析出させた。その後、ヨウ素結晶を沈降させて、ろ過機によってヨウ素結晶と上澄み液とに分離した。そして、分離したヨウ素結晶を２リットルの市水で洗浄すると共に、その洗浄液及び上澄み液を、内径が２０ｍｍで、長さが３００ｍｍのクロマト管に、強塩基性陰陰イオン交換樹脂（三菱化学社製  ダイヤイオン  ＮＳＡ１００）を２０ｍｌ充填したものに、流速０．１５リットル／分で通液した。
【００４７】
このとき、上澄み液は、全ヨウ素量が０．３ｇ／リットル、ホウ素量が５．４ｇ／リットル、硫酸イオン濃度が７．８ｇ／リットル、塩素イオン濃度が３．０ｇ／リットル、ナトリウム濃度が１．９ｇ／リットルであった。また、洗浄液は、全ヨウ素量が０．３ｇ／リットル、ホウ素量が０．０９ｇ／リットル、硫酸イオン濃度が０．１ｇ／リットル、塩素イオン濃度が０．０５ｇ／リットル、ナトリウム濃度が０．０４ｇ／リットルであった。この上澄み液及び洗浄液の通液は、８０分間で終了し、通液後のヨウ素イオン濃度は０．０１ｇ／リットル以下であった。
【００４８】
次に、分離したヨウ素結晶を３質量％のＮａＨＳＯ３溶液１６００ｍｌ中に溶解し、公知の方法にて精製し、１５３ｇのヨウ素を得た。また、ヨウ素を吸着した樹脂を廃液から分離して２００ｍｌビーカーに移し、３５質量％のＮａＨＳＯ３溶液３ｍｌ及び水４０ｍｌを加えて３時間攪拌した。その結果、３時間攪拌後の溶液中のヨウ素量は、９０ｇ／リットル、ホウ素量は０．０１ｇ／リットル以下であり、脱着率は９９．０％であった。更に、０．１ｍｏｌ／リットルの水酸化ナトリウム水溶液により、強塩基性陰イオン交換樹脂での吸着処理後の廃液のｐＨを８に調整した後、ホウ素選択性キレート樹脂に通液した。以上の処理によるヨウ素回収率は９７．５％、ホウ素回収率は９９．８％であった。
【図面の簡単な説明】
【００４９】
【図１】本発明の第１の実施形態のヨウ素回収方法を模式的に示す図である。
【図２】横軸にｐＨをとり、縦軸に非解離ホウ酸（Ｈ３ＢＯ３）の濃度をとって、溶液のｐＨとホウ素の存在形態との関係を示すグラフ図である。
【図３】本発明の第２の実施形態のヨウ素回収方法を模式的に示す図である。
【図４】本発明の第３の実施形態のヨウ素回収方法を模式的に示す図である。
【図５】本発明の第４の実施形態のヨウ素回収方法を模式的に示す図である。
【図６】特許文献１に記載の偏光フィルム製造廃液の処理方法を模式的に示す図である
【符号の説明】
【００５０】
１、１０５  電気透析装置
２  陽極
３  陰極
４ｋ  カチオン交換膜
４ａ  アニオン交換膜
５ａ、５ｂ、５ｃ  セル
６、２１、３６  強塩基性陰イオン交換樹脂
７、１４、２２、３７  ホウ素選択性キレート樹脂
１１、３１  槽
１２  強塩基性陰イオン交換樹脂
１３  イオン交換樹脂
１５、３５  攪拌機
３２、１０２  偏光フィルム製造廃液
３３  ヨウ素結晶
３４  ろ過機
１０１  廃液槽
１０３，１０９，１１０  ポンプ
１０４  脱塩液槽
１０６  濃縮液槽
１０７  脱塩液
１０８  濃縮液
【図１】
2008013379.tif 000003
【図２】
2008013379.tif 000004
【図３】
2008013379.tif 000005
【図４】
2008013379.tif 000006
【図５】
2008013379.tif 000007
【図６】
2008013379.tif 000008